ГОРЯЧЕБРИКЕТИРОВАННОЕ ЖЕЛЕЗО (HBI) И СПОСОБ ЕГО ПОЛУЧЕНИЯ

1. Горячебрикетированное железо, включающее в себя множество частиц восстановленного железа, связанных одна с другой посредством горячего формования, в котором:
каждая из частиц восстановленного железа имеет поверхностный участок со средним содержанием углерода, составляющим от 0,1 до 2,5 мас.%, и центральный участок, расположенный под поверхностным участком, с более высоким средним содержанием углерода, чем на поверхностном участке.
2. Горячебрикетированное железо по п.1, в котором поверхностный участок представляет собой участок от поверхности частицы восстановленного железа до глубины 3 мм.
3. Горячебрикетированное железо по п.1 или 2, в котором среднее содержание углерода на всем участке частицы восстановленного железа составляет от 1,0 до 5,0 мас.%.
4. Горячебрикетированное железо по п.1 или 2, в котором уровень металлизации частиц восстановленного железа предпочтительно составляет 80% или более.
5. Способ получения горячебрикетированного железа, включающий:
стадию агломерации, включающую гранулирование агломератов с включенным в них углеродистым материалом, содержащих оксид железа и углеродистый материал;
стадию восстановления, включающую термическое восстановление агломератов с включенным в них углеродистым материалом в восстановительной печи для получения частиц восстановленного железа, каждая из которых имеет среднее содержание углерода, составляющее от 0,1 до 2,5 мас.% на поверхностном участке и более высокое среднее содержание углерода на центральном участке, чем на поверхностном участке;
стадию разгрузки, включающую выгрузку множества частиц восстановленного железа из восстановительной печи; и
стадию горячего формования, включающую компрессионное формование множества частиц восстановленного железа, выгруженных из восстановительной печи, в установке для горячего формования.
6. Способ по п.5, в котором на стадии горячего формования выгруженные частицы восстановленного железа подвергают компрессионному формованию без существенного охлаждения.
7. Способ по п.5 или 6, в котором на стадии агломерации оксид железа и углеродистый материал смешивают в такой пропорции, чтобы среднее содержание углерода на всем участке частиц восстановленного железа составляло от 1,0 до 5,0 мас.%.
8. Способ по п.5 или 6, в котором на стадии термического восстановления агломераты с включенным в них углеродистым материалом подвергают термическому восстановлению в условиях, при которых среднее содержание углерода на всем участке частиц восстановленного железа составляет от 1,0 до 5,0 мас.%.
9. Способ по п.5 или 6, в котором на стадии агломерации оксид железа и углеродистый материал смешивают в такой пропорции, чтобы степень металлизации частиц восстановленного железа составляла 80% или более.
10. Способ по п.5 или 6, в котором на стадии термического восстановления агломераты с включенным в них углеродистым материалом подвергают термическому восстановлению в условиях, при которых уровень металлизации частиц восстановленного железа составляет 80% или более.
11. Способ по п.5 или 6, в котором во время окончания стадии термического восстановления степень окисления газовой атмосферой в восстановительной печи подвергают изменению.
12. Способ по п.5 или 6, в котором после стадии разгрузки осуществляют контакт выгруженных частиц восстановленного железа с окислительным газом.
13. Способ получения горячебрикетированного железа, содержащего множество частиц восстановленного железа, включающий компрессионное формование частиц восстановленного железа, в установке для горячего формования, при этом каждая из частиц восстановленного железа имеет поверхностный участок со средним содержанием углерода, составляющим от 0,1 до 2,5 мас.%, и центральный участок, расположенный под поверхностным участком, с более высоким средним содержанием углерода, чем на поверхностном участке.
14. Способ по п.13, в котором среднее содержание углерода на всем участке частиц восстановленного железа составляет от 1,0 до 5,0 мас.%.
15. Способ по п.13 или 14, в котором уровень металлизации частиц восстановленного железа составляет 80% или более.